БЛОК-СОПОЛИМЕР И МОДИФИЦИРОВАННАЯ ПОЛИМЕРОМ КОМПОЗИЦИЯ БИТУМНОГО ВЯЖУЩЕГО, ПРЕДНАЗНАЧЕННАЯ ДЛЯ ИСПОЛЬЗОВАНИЯ ПРИ УКЛАДКЕ АСФАЛЬТОБЕТОННОГО ПОКРЫТИЯ В КАЧЕСТВЕ НИЖНЕГО СЛОЯ ДОРОЖНОГО ПОКРЫТИЯ

1. Модифицированная полимером композиция битумного вяжущего, предназначенная для использования в качестве нижнего слоя дорожного покрытия при укладке асфальтобетонного покрытия, включающая:
от приблизительно 90 до приблизительно 98 мас.% битумного компонента; и
от приблизительно 2 до приблизительно 10 мас.% композиции блок-сополимера, содержащей
(i) сополимер, включающий один блок моновинилароматического углеводорода и один блок сопряженного диена, характеризующийся пиковой молекулярной массой в диапазоне от приблизительно 30000 до приблизительно 78000 и уровнем содержания винила в диапазоне от приблизительно 35 до приблизительно 80 мол.% при расчете на количество повторяющихся мономерных звеньев в блоке сопряженного диена, и
(ii) необязательно один или несколько блок-сополимеров, включающих, по меньшей мере, два блока моновинилароматического углеводорода и, по меньшей мере, один блок сопряженного диена, при этом блок-сополимер выбирают из линейных трехблочных сополимеров, имеющих пиковую молекулярную массу, которая в 1,5-3 раза превышает пиковую молекулярную массу двухблочного сополимера, многолучевых блок-сополимеров, получаемых по реакции сочетания, имеющих пиковую молекулярную массу, которая в 1,5-9 раз превышает пиковую молекулярную массу двухблочного сополимера, и их смесей, где каждый блок-сополимер характеризуется уровнем содержания винила в диапазоне от 35 до 80 мол.% при расчете на количество повторяющихся мономерных звеньев в блоке сопряженного диена,
где модифицированную полимером композицию битумного вяжущего используют в качестве нижнего слоя дорожного покрытия при укладке дорожного покрытия.
2. Модифицированная полимером композиция битумного вяжущего по п.1, где сополимер присутствует с соотношением, большем, чем 1:1.
3. Модифицированная полимером композиция битумного вяжущего по п.1, где сополимер (i) описывается формулой А-В, и блок-сополимер (ii) выбирают из блок-сополимеров, описывающихся формулой А-В-А и (А-В)nX, где в том, что касается формул, А представляет собой блок моновинилароматического углеводорода, В представляет собой блок сопряженного диена, n представляет собой целое число в диапазоне от 2 до 6, а Х представляет собой остаток агента реакции сочетания.
4. Модифицированная полимером композиция битумного вяжущего по п.1, где композиция блок-сополимера включает А-В и А-В-А, где каждый А представляет собой стирол, а каждый В представляет собой бутадиен, А-В имеет пиковую молекулярную массу в диапазоне от 48000 до 78000, а уровень содержания винила находится в диапазоне от 46 до 70 мол.% при расчете на количество повторяющихся мономерных звеньев в блоке сопряженного диена А-В, и А-В-А имеет пиковую молекулярную массу, в 1,8-2,5 раза превышающую пиковую молекулярную массу А-В, а уровень содержания винила находится в диапазоне от 46 до 70 мол.% при расчете на количество повторяющихся мономерных звеньев в блоке сопряженного диена А-В-А, и уровень содержания полистирола А-В находится в диапазоне от 25 до 35%, и уровень содержания полистирола А-В-А находится в диапазоне от 25 до 35%.
5. Модифицированная полимером композиция битумного вяжущего по п.1, дополнительно включающая блок-сополимерную добавку, описывающуюся формулой C-D-C или (С-D)nX, где С представляет собой стирол, D представляет собой бутадиен, изопрен или их смеси, n представляет собой целое число в диапазоне от 2 до 6, а Х представляет собой остаток агента реакции сочетания, и дополнительный блок-сополимер вводят в количестве вплоть до 30 мас.% при расчете на совокупное количество добавленного блок-сополимера.
6. Полимерная композиция, включающая:
(а) получаемый по реакции сочетания блок-сополимер, имеющий множество лучей, включающих, по меньшей мере, два блока моновинилароматического углеводорода, и, по меньшей мере, один блок сопряженного диена; и
(b) необязательно один или несколько блок-сополимеров, содержащих, по меньшей мере, один блок моновинилароматического углеводорода и, по меньшей мере, один блок сопряженного диена, блок-сополимер может быть выбран из линейных сополимеров, линейных трехблочных сополимеров, многолучевых блок-сополимеров, получаемых по реакции сочетания, и их смесей,
где молекулярная масса полимерной композиции находится в диапазоне от приблизительно 100 кг/моль до приблизительно 400 кг/моль, а эффективность реакции сочетания является равной или меньше 40%.
7. Полимерная композиция по п.6, дополнительно включающая молекулярную массу полимерной композиции в диапазоне от приблизительно 150 кг/моль до приблизительно 300 кг/моль.
8. Полимерная композиция по п.6, где блок-сополимер, получаемый по реакции сочетания, включает два стирольных концевых блока, размещенных, по меньшей мере, на двух из множества лучей.
9. Полимерная композиция по п.6, где блок-сополимер, получаемый по реакции сочетания, включает, по меньшей мере, один бутадиеновый блок, размещенный, по меньшей мере, на одном из множества лучей.
10. Полимерная композиция, включающая:
получаемый по реакции сочетания стирол-бутадиен-бутадиен-стирольный блок-сополимер, имеющий, по меньшей мере, два стирольных луча, имеющих абсолютную среднемассовую молекулярную массу луча в диапазоне от приблизительно 40 кг/моль до приблизительно 90 кг/моль, и, по меньшей мере, один бутадиеновый луч, имеющий абсолютную среднемассовую молекулярную массу луча в диапазоне от приблизительно 40 кг/моль до приблизительно 90 кг/моль и имеющий пиковую молекулярную массу в диапазоне от приблизительно 100 кг/моль до приблизительно 400 кг/моль.
11. Полимерная композиция по п.10, дополнительно включающая молекулярную массу полимерной композиции в диапазоне от приблизительно 150 кг/моль до приблизительно 300 кг/моль.
12. Полимерная композиция по п.10, где полимерная композиция включает молекулярную массу, равную приблизительно 200 кг/моль.
13. Полимерная композиция по п.10, где композиция блок-сополимера включает степень разветвления в диапазоне от приблизительно 3 до приблизительно 16.
14. Полимерная композиция по п.10, дополнительно включающая соотношение между стиролом и бутадиеном в диапазоне от приблизительно 10:90 до приблизительно 40:60.
15. Модифицированная полимером композиция битумного вяжущего, предназначенная для использования в качестве нижнего слоя дорожного покрытия при укладке асфальтобетонного покрытия, включающая:
от приблизительно 90 до приблизительно 98 мас.% битумного компонента; и
от приблизительно 2 до приблизительно 10 мас.% композиции получаемого по реакции сочетания блок-сополимера, содержащей:
(а) получаемый по реакции сочетания блок-сополимер, имеющий множество лучей, включающих, по меньшей мере, два блока моновинилароматического углеводорода, размещенных, по меньшей мере, на двух из множества лучей, и, по меньшей мере, один блок сопряженного диена, размещенный, по меньшей мере, на одном из множества лучей, и
(b) необязательно один или несколько блок-сополимеров, включающих, по меньшей мере, один блок моновинилароматического углеводорода и, по меньшей мере, один блок сопряженного диена, при этом блок-сополимер выбирают из линейных трехблочных блок-сополимеров, многолучевых блок-сополимеров, получаемых по реакции сочетания, и их смесей,
где молекулярная масса полимерной композиции находится в диапазоне от приблизительно 100 кг/моль до приблизительно 400 кг/моль.
16. Модифицированная полимером композиция битумного вяжущего по п.15, дополнительно включающая молекулярную массу полимерной композиции в диапазоне от приблизительно 150 кг/моль до приблизительно 300 кг/моль.
17. Модифицированная полимером композиция битумного вяжущего по п.15, где полимерная композиция включает молекулярную массу, равную приблизительно 200 кг/моль.
18. Модифицированная полимером композиция битумного вяжущего по п.15, где композиция блок-сополимера включает степень разветвления в диапазоне от приблизительно 3 до приблизительно 16.
19. Модифицированная полимером композиция битумного вяжущего по п.15, дополнительно включающая соотношение между стиролом и бутадиеном в диапазоне от приблизительно 15:85 до приблизительно 30:70.
20. Модифицированная полимером композиция битумного вяжущего по п.15, где блок-сополимер, получаемый по реакции сочетания, включает два стирольных концевых блока, присоединенных к двум из множества лучей.
21. Модифицированная полимером композиция битумного вяжущего по п.15, где блок-сополимер, получаемый по реакции сочетания, включает, по меньшей мере, один бутадиеновый луч в числе множества лучей.
22. Модифицированная полимером композиция битумного вяжущего по п.15, где блок-сополимер, получаемый по реакции сочетания, включает, по меньшей мере, два бутадиеновых луча в числе множества лучей.
23. Модифицированная полимером композиция битумного вяжущего по п.15, дополнительно включающая уровень содержания полимера в диапазоне от приблизительно 5% до приблизительно 8%.
24. Модифицированная полимером композиция битумного вяжущего по п.15, дополнительно включающая уровень содержания полимера в диапазоне от приблизительно 6% до 7,5%.
25. Способ получения композиции блок-сополимера, получаемого по реакции сочетания, при этом способ включает стадии:
(а) подачи растворителя при температуре в диапазоне от приблизительно 40ºС до приблизительно 60ºС;
(b) добавления к растворителю полистирола и втор-бутиллития;
(с) обеспечения прохождения реакции в течение промежутка времени продолжительностью от приблизительно 45 мин до приблизительно 2 ч;
(d) добавления полистирола для получения предварительно определенной молекулярной массы;
(е) добавления втор-бутиллития и бутадиена;
(f) обеспечения прохождения полимеризации в течение промежутка времени продолжительностью от приблизительно 15 мин до приблизительно 1 ч;
(e) добавления агента реакции сочетания; и
прекращение реакции в результате добавления агента обрыва цепи по истечении промежутка времени продолжительностью от приблизительно 5 мин до приблизительно 30 мин после добавления агента реакции сочетания.
26. Способ получения блок-сополимера, получаемого по реакции сочетания, по п.25, где к приблизительно 6 л растворителя добавляют приблизительно 152 г полистирола.
27. Способ получения блок-сополимера, получаемого по реакции сочетания, по п.25, где к растворителю первоначально добавляют 10,1 ммоль втор-бутиллития, а после этого добавляют 19,7 ммоль втор-бутиллития и 835,2 г бутадиена.